(57)【要約】      （修正有）【課題】セミアディティブ工法シード層表面を粗化処理しドライフィルムレジストとの密着性を向上、かつドライフィルムレジスト剥離性良好で銅配線に低ダメージのレジスト剥離処理を用いた高信頼性微細配線形成方法を提供する。【解決手段】プリント配線板の製造方法は、絶縁層３上に銅薄膜を成膜し、得られた銅表面４に、過酸化水素０．１〜３質量％、硫酸０．３〜５質量％、ハロゲンイオン０．１〜３ｐｐｍ及びテトラゾール類０．００３〜０．３質量％含有エッチング液を用い粗化処理し、粗化処理された銅表面４にドライフィルムレジスト５を付着させ露光現像し、開口部６に電気銅メッキ７を施し、モノエタノールアミン０．５〜２０質量％、第四級アンモニウム水酸化物０．２〜１０質量％、エチレングリコール類０．０１〜１０質量％及びアゾール類０．０１〜０．５質量％含有レジスト剥離液を用い、ドライフィルムレジスト剥離処理をする。【選択図】図６
2020017747.tif 000002
【特許請求の範囲】
【請求項１】
セミアディティブ工法において、
絶縁層上に化学銅メッキを施す、または絶縁層上にスパッタリング法で銅薄膜を成膜す
る工程、
得られた銅表面に、過酸化水素０．１〜３質量％、硫酸０．３〜５質量％、ハロゲンイ
オン０．１〜３ｐｐｍ、およびテトラゾール類０．００３〜０．３質量％を含有するエッ
チング液を用いて粗化処理する工程、
粗化処理された銅表面にドライフィルムレジストを付着させ露光現像し、露光現像後の
開口部に電気銅メッキを施す工程、及び
モノエタノールアミン０．５〜２０質量％、第四級アンモニウム水酸化物０．２〜１０
質量％、エチレングリコール類０．０１〜１０質量％、およびアゾール類０．０１〜０．
５質量％を含有するレジスト剥離液を用いて残余のドライフィルムレジストを剥離処理す
る工程、を有することを特徴とするプリント配線板の製造方法。
【請求項２】
前記粗化処理された銅表面の比表面積（但し、銅表面の比表面積は、銅表面の縦５μm
×横５μmの単位領域当たりの表面積であり、面積は倍率３万倍の走査型トンネル顕微鏡
を用いて測定した値である）が１．２〜２．０である、請求項１に記載のプリント配線板
の製造方法。
【請求項３】
前記粗化処理前後の銅表面粗さ（Ｒａ）（但し、銅表面粗さは、倍率３万倍の走査型ト
ンネル顕微鏡を用いて測定した値である）が０．１〜０．３μｍである、請求項１または
２に記載のプリント配線板の製造方法。
【請求項４】
前記エッチング液中のテトラゾール類が、１Ｈ−テトラゾール、１−メチルテトラゾー
ル、５−メチルテトラゾール、５−アミノテトラゾール、５−メルカプト−１−メチルテ
トラゾール、および１，５−ジメチルテトラゾールからなる群より選択される１種以上で
ある、請求項１から３のいずれかに記載のプリント配線板の製造方法。
【請求項５】
前記レジスト剥離液中の第四級アンモニウム水酸化物が、テトラメチルアンモニウム水
酸化物、テトラエチルアンモニウム水酸化物およびトリメチル（２−ヒドロキシエチル）
アンモニウム水酸化物からなる群より選択される１種以上である、請求項１から４のいず
れかに記載のプリント配線板の製造方法。
【請求項６】
前記レジスト剥離液中のエチレングリコール類が、エチレングリコールモノフェニルエ
ーテルおよび／またはジエチレングリコールモノフェニルエーテルである、請求項１から
５のいずれかに記載のプリント配線板の製造方法。
【請求項７】
前記レジスト剥離液中のアゾール類が、５−アミノテトラゾールおよび／または１,２,
４−トリアゾールである、請求項１から６のいずれかに記載のプリント配線板の製造方法
。
【発明の詳細な説明】
【技術分野】
【０００１】
本発明は、電気、電子機器等に使用されるプリント配線板の製造方法に関し、詳細には
セミアディティブ工法での微細配線形成方法に関する。
【背景技術】
【０００２】
近年の電子機器の小型化、軽量化、高機能化に伴い、プリント配線板には銅配線の微細
化かつ高密度化が強く要求されてきている。
【０００３】
微細な配線を形成する製造法の一つとしてセミアディティブ工法がある。この配線形成
法は、絶縁層上にシード層と呼ばれる金属層を形成し、その表面にメッキレジスト層を形
成し、その後に露光、現像してレジストパターンを形成する。その後、開口部に電気銅メ
ッキを施して、レジストを剥離し、シード層をエッチング除去して銅配線を形成する。
【０００４】
従来、絶縁層表面を化学的または物理的に粗化処理で凹凸を形成して物理的（アンカー
）効果で、絶縁層とシード層である化学銅メッキとの密着性を確保している。一般的に化
学銅メッキの厚みは０．５〜１μｍ以下であるため、化学銅メッキ表面は絶縁層の凹凸に
追従して形成されるため、表面粗度は算術平均粗さＲａ値が０．４〜１μｍと大きい。近
年、銅配線幅は１０μｍまで微細化されており、更に次世代向けとして数μｍまで微細化
の検討が行われている。しかしながら、従来の大きく粗化された絶縁層上に形成された化
学銅メッキの表面は凹凸が大きいため、ドライフィルムレジストの露光工程において光散
乱による解像度低下で配線幅１０μｍより微細なパターン形成が困難である。
【０００５】
最近は微細配線向けとして、従来の絶縁層材料より低粗化表面で化学銅メッキとの密着
を確保出来る絶縁層材料が製品化されている。該絶縁層材料は、低粗化の物理的な効果と
化学的な効果で化学銅メッキとの密着性を確保している。該絶縁層表面に化学銅メッキを
施した表面は凹凸がなくほぼ平滑である。このような化学銅メッキ表面では、ドライフィ
ルムレジスト材との密着が不十分となり、パターン形成が出来ない。
【０００６】
また、微細配線製造のため化学銅メッキの代わりにスパッタリング法で成膜された銅（
スパッタ銅）がシード層に形成されるケースがあり（スパッタ銅厚み０．５〜０．７μｍ
）、化学銅メッキよりスパッタ銅表面は平滑となり、ドライフィルムレジスト材との十分
な密着が得られずパターン形成が困難となる。
【０００７】
従来の銅用粗化剤として、過酸化水素、鉱酸、アゾール類、銀イオン、ハロゲンイオン
を含有する表面処理剤（特許文献１）や、オキソ酸、過酸化物、アゾール類、ハロゲン化
物を含有するエッチング液（特許文献２）、そして過酸化水素、硫酸、ベンゾトリアゾー
ル類、塩化物イオンを含有する表面粗化処理液（特許文献３）、または硫酸、過酸化物、
テトラゾール、銅よりも電位が貴である金属イオンを含むマイクロエッチング剤（特許文
献４）、更には硫酸、過酸化水素、アミノテトラゾール、アミノテトラゾ−ル以外のテト
ラゾール化合物、ホスホン酸系キレート剤を含有する表面粗化剤（特許文献５）等が開示
されている。
【０００８】
また、セミアディティブ工法において、レジストパターン形成して、その開口部に電気
銅メッキを施し、レジスト剥離工程の際、レジストパターン幅が１０μｍより微細になる
と従来の水酸化ナトリウムを含有するレジスト剥離剤等を用いてドライフィルムレジスト
を膨潤させて剥離させる剥離液では隣接するレジストパターンのスペースが狭いため、レ
ジストが十分に膨潤しない。そのため剥離が十分できない。また、微細配線形成向けのド
ライフィルムレジスト材料は高解像度を有する低膨潤タイプに改良されているため、従来
の剥離液では剥離できない状況である。
【０００９】
有機化合物を含むレジスト剥離液として、第四級アンモニウム水酸化物、水溶性アミン
およびヒドロキシルアミン類を含有する水溶液からなる剥離剤（特許文献６）、そしてフ
ッ化アンモニウム、極性有機溶剤、エポキシポリアミドを含有する水溶液からなる剥離剤
（特許文献７）、またはアルカノールアミン、ジエチルヒドロキシルアミン、ジエチレン
グリコールモノアルキルエーテル、糖類、水を含有するレジスト剥離液（特許文献８）等
が開示されている。
【先行技術文献】
【特許文献】
【００１０】
【特許文献１】特開２００３−３２８３号公報
【特許文献２】特開２０００−６４０６７号公報
【特許文献３】特開２００５−２１３５２６号公報
【特許文献４】特開２００５−１８７９４５号公報
【特許文献５】特開２００９−１９２７０号公報
【特許文献６】特開２００２−６２６６８号公報
【特許文献７】特開２００２−２８９５６９号公報
【特許文献８】特開平成９−１５２７２１号公報
【発明の概要】
【発明が解決しようとする課題】
【００１１】
本発明者らの実験によると、特許文献１〜５のような従来の銅表面粗化液を用いて化学
銅メッキ表面またはスパッタ銅表面を粗化すると、銅の溶解量が多くなる、または溶解後
の表面粗さＲｚ（最大粗さ）が１μｍ以上大きくなることがあり、これは化学銅メッキや
スパッタ銅の厚み以上になるため断線が生じる等の不具合が生じることがあった。
また、特許文献６〜８に開示された剥離液を用いてドライフィルムレジストを剥離する
と、改良された精細な配線形成用のドライフィルムレジストの剥離性は不十分であった。
本発明は、プリント配線板の製造におけるセミアディティブ工法でのシード層である化
学銅メッキ表面またはスパッタ銅表面とドライフィルムレジストとの密着性を向上させ、
ドライフィルムレジスト剥離性が良好で高信頼性の微細配線形成方法を提供することを課
題とする。
【課題を解決するための手段】
【００１２】
本発明者らは、プリント配線板の製造におけるセミアディティブ工法でのシード層であ
る化学銅メッキ表面またはスパッタリング法で成膜された銅（スパッタ銅）表面を特定の
エッチング液で緻密に粗化処理することにより、化学銅メッキ表面またはスパッタ銅表面
とドライフィルムレジストとの密着性が向上することを見出した。更に、銅配線に対して
低ダメージの特定のレジスト剥離液を用いてドライフィルムレジストを剥離することによ
り、残渣無くドライフィルムレジストを剥離することができ、微細配線を有するプリント
配線板を製造することができることを見出し、本発明を完成させるに至った。
【００１３】
即ち、本発明は以下の通りである。
＜１＞  セミアディティブ工法において、
絶縁層上に化学銅メッキを施す、または絶縁層上にスパッタリング法で銅薄膜を成膜す
る工程、
得られた銅表面に、過酸化水素０．１〜３質量％、硫酸０．３〜５質量％、ハロゲンイ
オン０．１〜３ｐｐｍ、およびテトラゾール類０．００３〜０．３質量％を含有するエッ
チング液を用いて粗化処理する工程、
粗化処理された銅表面にドライフィルムレジストを付着させ露光現像し、露光現像後の
開口部に電気銅メッキを施す工程、及び
モノエタノールアミン０．５〜２０質量％、第四級アンモニウム水酸化物０．２〜１０
質量％、エチレングリコール類０．０１〜１０質量％、およびアゾール類０．０１〜０．
５質量％を含有するレジスト剥離液を用いて残余のドライフィルムレジストを剥離処理す
る工程、を有することを特徴とするプリント配線板の製造方法である。
＜２＞  前記粗化処理された銅表面の比表面積（但し、銅表面の比表面積は、銅表面の縦
５μm×横５μmの単位領域当たりの表面積であり、面積は倍率３万倍の走査型トンネル顕
微鏡を用いて測定した値である）が１．２〜２．０である、上記＜１＞に記載のプリント
配線板の製造方法である。
＜３＞  前記粗化処理前後の銅表面粗さ（Ｒａ）（但し、銅表面粗さは、倍率３万倍の走
査型トンネル顕微鏡を用いて測定した値である）が０．１〜０．３μｍである、上記＜１
＞または＜２＞に記載のプリント配線板の製造方法である。
＜４＞  前記エッチング液中のテトラゾール類が、１Ｈ−テトラゾール、１−メチルテト
ラゾール、５−メチルテトラゾール、５−アミノテトラゾール、５−メルカプト−１−メ
チルテトラゾール、および１，５−ジメチルテトラゾールからなる群より選択される１種
以上である、上記＜１＞から＜３＞のいずれかに記載のプリント配線板の製造方法である
。
＜５＞  前記レジスト剥離液中の第四級アンモニウム水酸化物が、テトラメチルアンモニ
ウム水酸化物、テトラエチルアンモニウム水酸化物およびトリメチル（２−ヒドロキシエ
チル）アンモニウム水酸化物からなる群より選択される１種以上である、上記＜１＞から
＜４＞のいずれかに記載のプリント配線板の製造方法である。
＜６＞  前記レジスト剥離液中のエチレングリコール類が、エチレングリコールモノフェ
ニルエーテルおよび／またはジエチレングリコールモノフェニルエーテルである、上記＜
１＞から＜５＞のいずれかに記載のプリント配線板の製造方法である。
＜７＞  前記レジスト剥離液中のアゾール類が、５−アミノテトラゾールおよび／または
１,２,４−トリアゾールである、上記＜１＞から＜６＞のいずれかに記載のプリント配線
板の製造方法。
【発明の効果】
【００１４】
本発明のプリント配線板の製造方法によって、従来困難であったセミアディティブ工法
によるプリント配線板の製造において、シード層である化学銅メッキまたはスパッタリン
グ法で成膜された銅（スパッタ銅）を低エッチング量でありながら、低粗度で緻密粗化す
ることにより露光工程での光散乱による解像度低下を抑制することができ、さらに現像後
のドライフィルムレジストとの密着性を向上させ、かつドライフィルムレジストを残渣無
く剥離することにより微細配線を形成できるため、産業上の利用価値は極めて高い。
【図面の簡単な説明】
【００１５】
【図１】実施例１の銅表面の電子顕微鏡写真（×３０，０００）
【図２】比較例１の銅表面の電子顕微鏡写真（×３０，０００）
【図３】未処理の銅表面の電子顕微鏡写真（×３０，０００）
【図４】実施例５の配線パターンの電子顕微鏡写真（×３，０００）
【図５】比較例８の配線パターンの電子顕微鏡写真（×３，０００）
【図６】本発明のプリント配線板の製造方法の一例を示す概略図
【図７】本発明のプリント配線板の製造方法の他の一例を示す概略図
【発明を実施するための形態】
【００１６】
本発明のプリント配線板の製造方法を図６及び図７を用いて説明するが、本発明は図６
及び図７の態様に限定されるものではない。
通常、図６に示されるように、コア（絶縁層）１上に銅配線２が形成され、銅配線２を
覆うように絶縁層３が形成される。そして、絶縁層３の表面は過マンガン酸塩などを用い
て粗化処理することが望ましい。続いて、絶縁層３上に化学銅メッキ４を施すか、あるい
は、絶縁層３上にスパッタリング法で銅薄膜を成膜する。そして、形成された銅表面４に
、本発明の特徴の一つである特定のエッチング液を用いて粗化処理を行う。なお、銅表面
４にエッチング液を用いて粗化処理をすること自体新規な発想であり、従来技術にはない
。
続いて、粗化処理された銅表面４にドライフィルムレジスト５を付着させ露光現像する
。ドライフィルムレジスト５は露光現像により開口部６が形成される。そして、開口部６
に電気銅メッキ７を施し、本発明の特徴の一つである特定のレジスト剥離液を用いて残余
のドライフィルムレジスト５を剥離処理する。こうして微細配線を形成することができる
。
【００１７】
図７の態様では、出発材料として絶縁層３が用いられている。絶縁層３の表面は過マン
ガン酸塩などを用いて粗化処理することが望ましい。続いて、絶縁層３上に化学銅メッキ
４を施すか、あるいは、絶縁層３上にスパッタリング法で銅薄膜を成膜する。そして、形
成された銅表面４に、本発明の特徴の一つである特定のエッチング液を用いて粗化処理を
行う。上述した通り、銅表面４にエッチング液を用いて粗化処理をすること自体新規な発
想であり、従来技術にはない。
続いて、粗化処理された銅表面４にドライフィルムレジスト５を付着させ露光現像する
。ドライフィルムレジスト５は露光現像により開口部６が形成される。そして、開口部６
に電気銅メッキ７を施し、本発明の特徴の一つである特定のレジスト剥離液を用いて残余
のドライフィルムレジスト５を剥離処理する。剥離されたドライフィルムレジスト５と接
触していた部分の化学銅メッキ４をフラッシュエッチングにより除去して、微細配線を形
成することができる。
【００１８】
本発明で使用されるエッチング液は、過酸化水素、硫酸、ハロゲンイオン、及びテトラ
ゾール類を含有することが望ましい。過酸化水素の濃度は０．１〜３質量％であり、好ま
しくは０．１〜２質量％であり、更に好ましくは０．２〜１．５質量％であり、特に好ま
しくは０．２〜１質量％である。過酸化水素の濃度が０．１〜３質量％であるとき、良好
な銅の溶解速度が得られ、経済的にも優れる。
【００１９】
硫酸の濃度は、０．３〜５質量％であり、好ましくは０．４〜４質量％、更に好ましく
は０．５〜３質量％であり、特に好ましくは０．８〜２．５質量％である。硫酸の濃度が
０．３〜５質量％であるとき、良好な銅の溶解速度が得られ、経済的にも優れる。
【００２０】
ハロゲンイオンは銅表面を粗化させる効果があると考えられ、そのため銅表面とドライ
フィルムレジスト材料との密着性が良好となる。ハロゲンイオンはフッ素イオン、塩化物
イオン、臭素イオン、及びヨウ素イオンが挙げられるが、これらのうち好ましいものは、
塩化物イオンおよび臭素イオンであり、特に好ましくは塩化物イオンである。ハロゲンイ
オンの濃度は、０．１〜３ｐｐｍであり、好ましくは０．３〜３ｐｐｍであり、特に好ま
しくは０．５〜２ｐｐｍである。
【００２１】
テトラゾール類は、ハロゲンイオンと併用することにより、銅表面を微小に緻密に粗化
できる効果があり、銅表面とドライフィルムレジスト材料との密着性を向上させる。テト
ラゾール類の中でも、１Ｈ−テトラゾール、１−メチルテトラゾール、１−エチルテトラ
ゾール、５−メチルテトラゾール、５−エチルテトラゾール、５−ｎ−プロピルテトラゾ
ール、５−アミノテトラゾール、５−メルカプトテトラゾール、５−メルカプト−１−メ
チルテトラゾール、１，５−ジメチルテトラゾール、１，５−ジエチルテトラゾール、１
−メチル−５−エチルテトラゾール、１−エチル−５−メチルテトラゾール、１−イソプ
ロピル−５−メチルテトラゾール、及び１−シクロヘキシル−５−メチルテトラゾールか
らなる群より選択される少なくとも一種が好ましい。更に好ましくは、１Ｈ−テトラゾー
ル、１−メチルテトラゾール、５−メチルテトラゾール、５−エチルテトラゾール、５−
アミノテトラゾール、５−メルカプト−１−メチルテトラゾール、１，５−ジメチルテト
ラゾール、１，５−ジエチルテトラゾール、及び１−エチル−５−メチルテトラゾールで
あり、特に好ましくは、１Ｈ−テトラゾール、１−メチルテトラゾール、５−メチルテト
ラゾール、５−アミノテトラゾール、５−メルカプト−１−メチルテトラゾール、及び１
，５−ジメチルテトラゾールである。テトラゾール類の濃度は０．００３〜０．３質量％
であり、好ましくは０．００５〜０．２５質量％で、特に好ましくは０．０１〜０．２質
量％である。
【００２２】
本発明のもう一つの特徴であるレジスト剥離液は、モノエタノールアミン、第四級アン
モニウム水酸化物、エチレングリコール類、及びアゾール類を含有することが望ましい。
モノエタノールアミンの濃度は０．５〜２０質量％であり、好ましくは１〜１５質量％で
あり、更に好ましくは２〜１０質量％であり、特に好ましくは３〜８質量％である。モノ
エタノールアミンの濃度が０．５〜２０質量％であるとき、良好なレジスト剥離性が得ら
れ、経済的にも優れる。
【００２３】
第四級アンモニウム水酸化物は、レジスト剥離片を微細化することによりレジスト剥離
残渣の発生を抑制させる。第四級アンモニウム水酸化物の中でも、テトラメチルアンモニ
ウム水酸化物、テトラエチルアンモニウム水酸化物、テトラプロピルアンモニウム水酸化
物、トリメチル（２−ヒドロキシエチル）アンモニウム水酸化物、及びトリエチル（２−
ヒドロキシエチル）アンモニウム水酸化物からなる群より選択される少なくとも一種が好
ましい。更に好ましくは、テトラメチルアンモニウム水酸化物、テトラエチルアンモニウ
ム水酸化物、及びトリメチル（２−ヒドロキシエチル）アンモニウム水酸化物である。第
四級アンモニウム水酸化物の濃度は、０．２〜１０質量％であり、好ましくは０．５〜８
質量％、更に好ましくは０．８〜５質量％、特に好ましくは１〜４質量％である。第四級
アンモニウム水酸化物の濃度が０．２〜１０質量％であるとき、良好なレジスト剥離性が
得られ、経済的にも優れる。
【００２４】
エチレングリコール類はレジスト材料への浸透性を向上させると考えられ、レジスト剥
離残渣が発生することを抑制する。エチレングリコール類の中でも、エチレングリコール
モノフェニルエーテル、及びジエチレングリコールモノフェニルエーテルが好ましい。エ
チレングリコール類の濃度は、０．０１〜１０質量％であり、好ましくは０．０５〜８質
量％、更に好ましくは０．１〜５質量％、特に好ましくは０．５〜３質量％である。エチ
レングリコール類の濃度が０．０１〜１０質量％であるとき、良好なレジスト剥離性が得
られ、経済的にも優れる。
【００２５】
アゾール類は銅配線の防錆剤として効果がある。アゾール類の中でも５−アミノテトラ
ゾール、及び１,２,４−トリアゾールが好ましい。アゾール類の濃度は、０．０１〜０．
５質量％であり、好ましくは０．０２〜０．４質量％、更に好ましくは０．０３〜０．３
質量％、特に好ましくは０．０５〜０．２質量％である。アゾール類の濃度が０．０１〜
０．５質量％であるとき、良好な防錆性が得られ、経済的にも優れる。
【００２６】
セミアディティブ工法における配線形成での化学銅メッキまたはスパッタ銅の膜厚は０
．５〜１μｍと薄いため、断線等の不具合が起きやすい。これを防止するために化学銅メ
ッキまたはスパッタ銅表面粗さ（平均粗さ：Ｒａ値）は、０．３５μｍ以下が好ましく、
より好ましくは０．３μｍ以下で、特に好ましくは０．２５μｍ以下に抑える必要がある
。上限値が０．３５μｍを超えると、断線発生原因となることがある。
下限値は０．１μｍ以上が好ましく、０．１２μｍ以上がより好ましく、０．１５μｍ
以上が特に好ましい。下限値が０．１μｍ未満では粗化形状が不十分で好ましくない。な
お、銅表面粗さ（Ｒａ値）は、倍率３万倍の走査型トンネル顕微鏡を用いて測定した値で
ある。
【００２７】
化学銅メッキまたはスパッタ銅の溶解速度は種々の条件下で変化するが、例えば３０℃
の処理条件下で０．０５〜２μｍ／分が良く、より好ましくは０．１〜１．５μｍ／分で
、特に０．２〜１μｍ／分が好ましい。
【００２８】
本発明で使用されるエッチング液の使用温度は特に制限はないが、２０〜５０℃が良く
、より好ましくは２５〜４０℃で、更に好ましくは２５〜３５℃である。使用温度が高い
ほど銅の溶解速度は早くなるが、５０℃を超えると過酸化水素の分解が激しくなり好まし
くない。
【００２９】
本発明で使用されるエッチング液の処理時間は特に制限はないが、１〜６００秒が好ま
しく、５〜３００秒がより好ましく、１０〜１８０秒が更に好ましく、１５〜１２０秒が
特に好ましいが、金属表面の状態、エッチング液の濃度、温度、処理方法等の種々の条件
により適宜選択される。
【００３０】
本発明で使用されるエッチング液による処理方法は、特に制限はないが浸漬、噴霧等の
手段による。また、処理時間は溶解される銅の厚さにより適宜選択される。
【００３１】
本発明においてエッチング対象となるスパッタ銅とは、真空中で不活性ガス（主にアル
ゴン）を導入し、ターゲット（プレート状の成膜材料）にマイナスの電圧を印加してグロ
ー放電を発生させ、不活性ガス原子をイオン化し、高速でターゲットの表面にガスイオン
を激しく衝突させ、ターゲットを構成する成膜材料の粒子（原子・分子）を弾き出し、勢
いよく基材・基板の表面に付着・堆積させ薄膜形成された銅である。
【００３２】
銅の表面積［μm２］は、銅の表面を走査型トンネル顕微鏡で観測することで算出でき
る。すなわち、銅の表面積［μm２］は、銅の表面を走査型トンネル顕微鏡で観測して３
次元形状データを得た後、この３次元形状データに基づいて算出する。
【００３３】
銅の表面の走査型トンネル顕微鏡での観察倍率は、例えば３０,０００倍である。
【００３４】
銅の比表面積は、走査型トンネル顕微鏡で観察し、銅表面の所定の領域内の凹凸を考慮
した場合の表面積を、その領域が平坦であると仮定した場合の表面積で除した値に等しい
。例えば、銅表面の縦５μｍ×横５μｍの領域内の凹凸を考慮した場合の表面積を、その
領域が平坦であると仮定した場合の表面積（つまり、５μｍ×５μｍ＝２５μm２）で除
した値である。粗化処理された銅表面の比表面積（銅表面の縦５μm×横５μmの単位領域
当たりの表面積であり、面積は倍率３万倍の走査型トンネル顕微鏡を用いて測定した値）
が１．２〜２．０であることが好ましく、１．３〜１．８であることがより好ましい。粗
化処理された銅表面の比表面積が１．２〜２．０であると、銅表面の微小な凸部の数が増
加することによりドライフィルムとのアンカー効果が良好となり密着性が向上し好ましい
。
【００３５】
銅の比表面積は、銅の表面の凹凸を考慮した値である。したがって、銅の表面が緻密で
あればあるほど、銅の比表面積は大きくなる傾向がある。ここでいう「緻密」とは、銅表
面の凸部の一つ一つが微小であり、かつ、凸部が密集している状態のことをいう。
【００３６】
走査型トンネル顕微鏡は、金属探針と試料の間に流れるトンネル電流を検出するタイプ
の顕微鏡である。先端の尖った白金やタングステンなどの金属探針を試料に近づけた後、
それらの間に微小なバイアス電圧を印加すると、トンネル効果によってトンネル電流が流
れる。このトンネル電流を一定に保つように探針を走査することにより、試料の表面形状
を原子レベルで観測することができる。
【実施例】
【００３７】
以下に実施例及び比較例により、本発明を具体的に説明するが、本発明はこれらの実施
例に限定されるものではない。
・表面積測定
走査型トンネル顕微鏡：エスアイアイナノテクノロジー社製  Ｌ−ｔｒａｃｅII／
ＮａｎｏＮａｖｉIIステーションを使用し、３万倍で観測した。
・銅溶解量測定方法；以下の式により質量法にて算出した。
溶解量＝（処理前質量−処理後質量）／（処理面積×８．９６）
【００３８】
実施例１
＜粗化処理工程＞
化学銅メッキ基板（寸法１５ｃｍ×１５ｃｍ、メッキ厚０．５μｍ）を、過酸化水素０
．３質量％、硫酸１．５質量％、５-メチルテトラゾール０．１質量％、塩化物イオン１
ｐｐｍおよび残部は水で調整されたエッチング液を用いて、液温３０℃、スプレー圧０．
１ＭＰａで３０秒間スプレー処理を行い、その結果、銅溶解量は０．２μｍであった。具
体的な銅溶解量は粗化処理前後の基板の質量差より算出した。
次に、エッチング後の化学銅メッキ表面を、走査型トンネル顕微鏡を用い３万倍の倍率
で、縦５μｍ×横５μｍの領域内の表面積を測定した。その結果、化学銅メッキの表面積
は３８［μｍ２］であった。比表面積は、３８［μｍ２］／２５［μｍ２］＝１．５２で
あった。また、銅表面粗さ（Ｒａ値）は０．１７μｍであった。銅表面の電子顕微鏡写真
（×３０，０００）を図１に示す。
＜ドライフィルム密着性評価＞
次に、粗化処理された銅表面にドライフィルムレジスト（日立化成工業製製品）をラミ
ネートして露光を行った。クロスハッチガイドを用いてドライフィルムレジストに１ｍｍ
間隔に１１本の切り傷を付け、１０×１０＝１００個の碁盤目を作成した。碁盤目上に粘
着テープを貼り付け、垂直方向に引き剥がし、粘着テープに付着したドライフィルムレジ
ストを目視にて確認を行い、密着性の評価を実施した。評価結果を表１に示す。
密着性の評価基準（目視）
◎：１００個の碁盤目全てが基板上に残っている状態
○：９０個以上の碁盤目が基板上に残っている状態
△：６０個以上８９個以下の碁盤目が基板上に残っている状態
×：５９個以下の碁盤目が基板上に残っている状態
＜レジスト剥離処理工程＞
上述の＜粗化処理工程＞を行った銅表面にドライフィルムレジスト（日立化成工業製製
品）をラミネートして、露光、現像を行った。露光後の開口部に電気銅メッキを施した。
次に、モノエタノールアミン５質量％、テトラメチルアンモニウム水酸化物１質量％、エ
チレングリコールモノフェニルエーテル２質量％、５−アミノテトラゾール０．１質量％
および残部は水で調整されたレジスト剥離液を用いて、液温５０℃、スプレー圧０．２Ｍ
Ｐａで３分間スプレー処理して、レジストを剥離した。金属顕微鏡（オリンパス株式会社
製ＭＸ６１Ｌ）にて倍率２００倍で観察した結果、レジストは完全に剥離除去出来ている
ことを確認した。また、同金属顕微鏡にて、導体部の銅配線表面を観察した結果、ピンホ
ール等の銅腐食は見られなかった。
【００３９】
実施例２
エッチング液が、過酸化水素０．５質量％、硫酸２．５質量％、５−アミノテトラゾー
ル０．０５質量％、１,５−ジメチルテトラゾール０．０５質量％、塩化物イオン１ｐｐ
ｍおよび残部は水で調整された以外は、実施例１と同様に＜粗化処理工程＞及び＜レジス
ト剥離処理工程＞を行った。化学銅メッキの表面積は４０［μｍ２］で、比表面積は１．
６０であった。銅表面粗さ（Ｒａ値）は０．２０μｍであった。ドライフィルム密着性評
価の評価結果を表１に示し、ドライフィルム剥離性評価の評価結果を表２に示す。
【００４０】
実施例３
エッチング液が、過酸化水素０．４質量％、硫酸２質量％、１Ｈ−テトラゾール０．０
５質量％、５−メルカプト−１−メチルテトラゾール０．０３質量％、塩化物イオン１ｐ
ｐｍおよび残部は水で調整された以外は、実施例１と同様に＜粗化処理工程＞及び＜レジ
スト剥離処理工程＞を行った。化学銅メッキの表面積は３７［μｍ２］で、比表面積は１
．４８であった。銅表面粗さ（Ｒａ値）は０．１９μｍであった。ドライフィルム密着性
評価の評価結果を表１に示し、ドライフィルム剥離性評価の評価結果を表２に示す。
【００４１】
実施例４
エッチング液が、過酸化水素０．５質量％、硫酸２．５質量％、５−メチルテトラゾー
ル０．０５質量％、１,５−ジメチルテトラゾール０．０５質量％、臭素イオン３ｐｐｍ
および残部は水で調整された以外は、実施例１と同様に＜粗化処理工程＞及び＜レジスト
剥離処理工程＞を行った。化学銅メッキの表面積は３９［μｍ２］で、比表面積は１．５
６であった。銅表面粗さ（Ｒａ値）は０．２０μｍであった。ドライフィルム密着性評価
の評価結果を表１に示し、ドライフィルム剥離性評価の評価結果を表２に示す。
【００４２】
比較例１
エッチング液が、過酸化水素０．３質量％、硫酸１．５質量％、５-メチルテトラゾー
ル０．１質量％および残部は水で調整された以外は、実施例１と同様に＜粗化処理工程＞
を行った。化学銅メッキの表面積は２７［μｍ２］で、比表面積は１．０８であった。銅
表面粗さ（Ｒａ値）は０．２２μｍであった。銅表面の電子顕微鏡写真（×３０，０００
）を図２に示す。ドライフィルム密着性評価の評価結果を表１に示す。なお、ドライフィ
ルムレジストの密着性が良くなかったため、その後の＜レジスト剥離処理工程＞は行わな
かった。
【００４３】
比較例２
エッチング液が、過酸化水素０．３質量％、硫酸１．５質量％、塩化物イオン１ｐｐｍ
および残部は水で調整された以外は、実施例１と同様に＜粗化処理工程＞を行った。化学
銅メッキの表面積は２６［μｍ２］で、比表面積は１．０４であった。銅表面粗さ（Ｒａ
値）は０．１４μｍであった。ドライフィルム密着性評価の評価結果を表１に示す。なお
、ドライフィルムレジストの密着性が良くなかったため、その後の＜レジスト剥離処理工
程＞は行わなかった。
【００４４】
比較例３
エッチング液（特許文献１の実施例１で使用されたもの）が、過酸化水素２質量％、硫
酸９質量％、５-アミノテトラゾール０．３質量％、銀イオン０．２ｐｐｍ、塩化物イオ
ン０．２ｐｐｍおよび残部は水で調整された以外は、実施例１と同様に＜粗化処理工程＞
を行った。化学銅メッキの表面積は２８［μｍ２］で、比表面積は１．１２であった。銅
表面粗さ（Ｒａ値）は０．４０μｍであった。ドライフィルム密着性評価の評価結果を表
１に示す。なお、ドライフィルムレジストの密着性が良くなかったため、その後の＜レジ
スト剥離処理工程＞は行わなかった。
【００４５】
比較例４
エッチング液（特許文献２の実施例７で使用されたもの）が、過酸化水素４質量％、硫
酸９質量％、５-アミノテトラゾール０．３質量％、塩化物イオン１０ｐｐｍおよび残部
は水で調整された以外は、実施例１と同様に＜粗化処理工程＞を行った。化学銅メッキの
表面積は２７［μｍ２］で、比表面積は１．０８であった。銅表面粗さ（Ｒａ値）は０．
３３μｍであった。ドライフィルム密着性評価の評価結果を表１に示す。なお、ドライフ
ィルムレジストの密着性が良くなかったため、その後の＜レジスト剥離処理工程＞は行わ
なかった。
【００４６】
比較例５
エッチング液（特許文献３の実施例で使用されたもの）が、過酸化水素１．５質量％、
硫酸５質量％、ベンゾトリアゾール０．３質量％、塩化物イオン５ｐｐｍおよび残部は水
で調整された以外は、実施例１と同様に＜粗化処理工程＞を行った。化学銅メッキの表面
積は２８［μｍ２］で、比表面積は１．１２であった。銅表面粗さ（Ｒａ値）は０．３６
μｍであった。ドライフィルム密着性評価の評価結果を表１に示す。なお、ドライフィル
ムレジストの密着性が良くなかったため、その後の＜レジスト剥離処理工程＞は行わなか
った。
【００４７】
比較例６
エッチング液（特許文献４の実施例１で使用されたもの）が、過酸化水素１質量％、硫
酸９質量％、テトラゾール０．１質量％、銀イオン１ｐｐｍおよび残部は水で調整された
以外は、実施例１と同様に＜粗化処理工程＞を行った。化学銅メッキの表面積は２８［μ
ｍ２］で、比表面積は１．１２であった。銅表面粗さ（Ｒａ値）は０．３５μｍであった
。ドライフィルム密着性評価の評価結果を表１に示す。なお、ドライフィルムレジストの
密着性が良くなかったため、その後の＜レジスト剥離処理工程＞は行わなかった。
【００４８】
比較例７
エッチング液（特許文献５の実施例１で使用されたもの）が、過酸化水素５．２５質量
％、硫酸１２．５質量％、５−アミノテトラゾール０．０６質量％、５−メチルテトラゾ
ール０．０２質量％、１−ヒドロキシエタン−１,１−ジホスホン酸０．４質量％および
残部は水で調整された以外は、実施例１と同様に＜粗化処理工程＞を行った。化学銅メッ
キの表面積は２７［μｍ２］で、比表面積は１．０８であった。銅表面粗さ（Ｒａ値）は
０．２８μｍであった。ドライフィルム密着性評価の評価結果を表１に示す。なお、ドラ
イフィルムレジストの密着性が良くなかったため、その後の＜レジスト剥離処理工程＞は
行わなかった。
【００４９】
【表１】
2020017747.tif 000003
【００５０】
実施例５
化学銅メッキ基板（寸法１５ｃｍ×１５ｃｍ、メッキ厚０．５μｍ）を、過酸化水素０
．４質量％、硫酸１．５質量％、５-メチルテトラゾール０．０５質量％、１,５−ジメチ
ルテトラゾール０．０５質量％、塩化物イオン１ｐｐｍおよび残部は水で調整されたエッ
チング液を用いて、液温３０℃、スプレー圧０．１ＭＰａで３０秒間スプレー処理した。
粗化処理前後の基板の質量差より算出した結果、銅溶解量は０．２μｍであった。
次に、粗化処理した銅表面にドライフィルムレジスト（日立化成工業製製品）をラミネ
ートして、露光、現像を行った。露光後の開口部に電気銅メッキを施した。次に、モノエ
タノールアミン５質量％、テトラエチルアンモニウム水酸化物１質量％、エチレングリコ
ールモノフェニルエーテル２質量％、５−アミノテトラゾール０．１質量％および残部は
水で調整されたレジスト剥離液を用いて、液温５０℃、スプレー圧０．２ＭＰａで３分間
スプレー処理して、レジストを剥離した。金属顕微鏡（オリンパス株式会社製ＭＸ６１Ｌ
）にて倍率２００倍で観察した結果、レジストは完全に剥離除去出来ていることを確認し
た。また、同金属顕微鏡にて、導体部の銅配線表面を観察した結果、ピンホール等の銅腐
食は見られなかった。
得られた配線パターンの電子顕微鏡写真（×３，０００）を図４に示す。
【００５１】
実施例６
レジスト剥離液が、モノエタノールアミン８質量％、テトラエチルアンモニウム水酸化
物１質量％、ジエチレングリコールモノフェニルエーテル５質量％、１，２，４−トリア
ゾール０．１質量％および残部は水で調整された以外は、実施例５と同様に行った。ドラ
イフィルム剥離性評価の評価結果を表２に示す。
【００５２】
比較例８
レジスト剥離液（特許文献６の実施例1で使用されたもの）が、テトラエチルアンモニ
ウム水酸化物１質量％、モノエタノールアミン８質量％、ヒドロキシルアミン０．５質量
％、１−メチル−１Ｈ−ベンゾトリアゾール０．１質量％および残部は水で調整された以
外は、実施例５と同様に行った。ドライフィルム剥離性評価の評価結果を表２に示す。
得られた配線パターンの電子顕微鏡写真（×３，０００）を図５に示す。
【００５３】
比較例９
レジスト剥離液（特許文献７の実施例４で使用されたもの）が、フッ化アンモニウム１
質量％、モノエタノールアミン０．１質量％、Ｎ，Ｎ−ジメチルアセトアミド６７．９質
量％、エポキシポリアミド３質量％および残部は水で調整された以外は、実施例５と同様
に行った。ドライフィルム剥離性評価の評価結果を表２に示す。
【００５４】
比較例１０
レジスト剥離液（特許文献８の実施例１で使用されたもの）が、モノエタノールアミン
１０質量％、Ｎ，Ｎ−ジエチルヒドロキシルアミン１０質量％、ジエチレングリコールモ
ノブチルエーテル３０質量％、Ｄ−ソルビトール１０質量％および残部は水で調整された
以外は、実施例５と同様に行った。ドライフィルム剥離性評価の評価結果を表２に示す。
【００５５】
【表２】
2020017747.tif 000004
【産業上の利用可能性】
【００５６】
表１及び表２の結果から、本発明で使用される特定のエッチング液で処理すると化学銅
表面とドライフィルムレジストとの密着性が向上し、さらに本発明で使用される特定のレ
ジスト剥離液でドライフィルムレジストを剥離すると残渣無く剥離出来ることがわかる。
【符号の説明】
【００５７】
１：コア（絶縁層）
２：銅配線
３：絶縁層
４：化学銅メッキ
５：ドライフィルムレジスト
６：開口部
７：電気銅メッキ
【図１】
2020017747.tif 000005
【図２】
2020017747.tif 000006
【図３】
2020017747.tif 000007
【図４】
2020017747.tif 000008
【図５】
2020017747.tif 000009
【図６】
2020017747.tif 000010
【図７】
2020017747.tif 000011
【手続補正書】
【提出日】令和1年9月20日(2019.9.20)
【手続補正１】
【補正対象書類名】特許請求の範囲
【補正対象項目名】全文
【補正方法】変更
【補正の内容】
【特許請求の範囲】
【請求項１】
セミアディティブ工法において、
絶縁層上に施された化学銅メッキまたは絶縁層上にスパッタリング法で形成された銅薄膜の銅表面を粗化処理するためのエッチング液であって、
過酸化水素０．１〜３質量％、
硫酸０．３〜５質量％、
フッ素イオン、塩化物イオンおよびヨウ素イオンからなる群より選択されるハロゲンイオン０．１〜３ｐｐｍ、ならびに
テトラゾール類０．００３〜０．３質量％を含有するエッチング液。
【請求項２】
粗化処理された銅表面の比表面積（但し、銅表面の比表面積は、銅表面の縦５μm×横５μmの単位領域当たりの表面積であり、面積は倍率３万倍の走査型トンネル顕微鏡を用いて測定した値である）が１．２〜２．０である、請求項１に記載のエッチング液。
【請求項３】
粗化処理前後の銅表面の粗さ（Ｒａ）（但し、銅表面粗さは、倍率３万倍の走査型トンネル顕微鏡を用いて測定した値である）が０．１〜０．３μｍである、請求項１または２に記載のエッチング液。
【請求項４】
前記テトラゾール類が、１Ｈ−テトラゾール、１−メチルテトラゾール、５−メチルテトラゾール、５−アミノテトラゾール、５−メルカプト−１−メチルテトラゾール、および１，５−ジメチルテトラゾールからなる群より選択される１種以上である、請求項１から３のいずれか一項に記載のエッチング液。
【請求項５】
請求項１〜４のいずれか一項に記載のエッチング液を用いて、絶縁層上に施された化学銅メッキまたは絶縁層上にスパッタリング法で形成された銅薄膜を粗化処理する、エッチング方法。
【請求項６】
請求項１〜４のいずれか一項に記載のエッチング液を用いて、絶縁層上に施された化学銅メッキまたは絶縁層上にスパッタリング法で形成された銅薄膜を粗化処理する工程を含む、プリント配線板の製造方法。